СТЕКЛО
GLASS

Изобретение относится к области технологии силикатов, а именно к составам стекол, которые могут быть использованы для изготовления изделий хозяйственно-бытового назначения.
2
2
3
2
2
2
2
Известно стекло, содержащее, мас.%: SiO 72,0-82,0; BO 1,0-12,0; MnO 1,0-12,0: NaO 4,0-7,0, КO 0,5-1,5; LiO 0,5-2,0 [1].
Задача изобретения состоит в повышении термостойкости стекла.
2
2
3
2
2
2
2
2
2
2
3
2
2
2
2
2
Технический результат достигается тем, что стекло, содержащее SiO, BO, MnO, NaO, КO, LiO, отличающееся тем, что дополнительно содержит SnO при следующем соотношении компонентов, мас.%: SiO80,0-82,0; BO 3,0-4,0; MnO 4,0-6,0; NaO 2,0-3,0; КO 2,0-3,0; LiO 0,5-1,0; SnO 4,0-6,0.
В таблице приведены составы стекла.
Таблица
Компоненты
Состав, мас.%
1
2
3
SiO<sub>2</sub>
80,0
81,0
82,0
B<sub>2</sub>O<sub>3</sub>
3,0
4,0
3,0
MnO<sub>2</sub>
6,0
5,0
4,0
Na<sub>2</sub>O
2,0
2,0
3,0
К<sub>2</sub>O
2,0
2,0
3,0
Li<sub>2</sub>O
1,0
0,5
1,0
SnO<sub>2</sub>
6,0
5,0
4,0
Термостойкость, °С
~250
~250
~250
Варку стекла осуществляют в горшковых печах при температуре 1500°С.
Источники информации
1. SU 326143, 1972.